(57)【要約】  シリコーンエラストマー−シリコーンヒドロゲルハイブリッドコンタクトレンズは、耐剥離性結合によりシリコーンヒドロゲル層に接着されるシリコーンエラストマー層を含む。シリコーンヒドロゲル層のシリコーンヒドロゲルは、約−５％から約２０％までの膨潤率（％）を有する。シリコーンエラストマー層は、その中に埋め込まれたまたはその表面に接着された１つまたは複数の物体を有してもよい。このような物体として、可変焦点レンズおよび／または電子部品を挙げることができる。
2019515327.tif 000002
【特許請求の範囲】
【請求項１】
ａ）前方面および後方面を含むシリコーンエラストマー層と、
ｂ）シリコーンエラストマー層の後方面に接着されるシリコーンヒドロゲル層と、
を含むシリコーンエラストマー−シリコーンヒドロゲルハイブリッドコンタクトレンズであって、
耐剥離性結合がシリコーンエラストマー層とシリコーンヒドロゲル層との間に存在し、シリコーンヒドロゲル層のシリコーンヒドロゲルが、約−５％から約２０％までの膨潤率（％）を有する、シリコーンエラストマー−シリコーンヒドロゲルハイブリッドコンタクトレンズ。
【請求項２】
シリコーンヒドロゲル層が、少なくとも５μｍの中心の厚さを有する、請求項１に記載のコンタクトレンズ。
【請求項３】
シリコーンヒドロゲル層が、少なくとも１０μｍの中心の厚さを有する、請求項１に記載のコンタクトレンズ。
【請求項４】
シリコーンヒドロゲル層のシリコーンヒドロゲルが、約−５％から約１５％までの膨潤率（％）を有する、請求項１から３のいずれかに記載のコンタクトレンズ。
【請求項５】
耐剥離性結合が、シリコーンエラストマー層に相互貫入するシリコーンヒドロゲル層のエラストマー膨潤性成分により形成される、請求項１から４のいずれかに記載のコンタクトレンズ。
【請求項６】
エラストマー膨潤性成分が、４までの親水性親油性バランス（ＨＬＢ）値、または１，２００ダルトン（Ｄａ）までの分子量、または４までのＨＬＢ値と１，２００Ｄａまでの分子量の両方を有する、請求項５に記載のコンタクトレンズ。
【請求項７】
耐剥離性結合が、エラストマー膨潤性成分により形成される相互貫入ポリマーネットワークを含む、請求項５または請求項６に記載のコンタクトレンズ。
【請求項８】
耐剥離性結合が、シリコーンヒドロゲル層のビニル含有架橋剤とシリコーンエラストマー層との間の共有結合を含む、請求項１から７のいずれかに記載のコンタクトレンズ。
【請求項９】
ビニル含有架橋剤が、ジビニルシロキサンを含む、請求項８に記載のコンタクトレンズ。
【請求項１０】
耐剥離性結合が、シリコーンヒドロゲル層内に形成された対応する付属物またはチャネルとかみ合う既定の付属物またはチャネルをシリコーンエラストマー層の後方面上に含む、請求項１に記載のコンタクトレンズ。
【請求項１１】
耐剥離性結合が、プラズマ結合を含む、請求項１に記載のコンタクトレンズ。
【請求項１２】
シリコーンヒドロゲル層が、シリコーンエラストマー層の周辺で周囲スカートを形成する、請求項１から１１のいずれかに記載のコンタクトレンズ。
【請求項１３】
シリコーンエラストマー層が、コンタクトレンズの前方表面を形成し、親水性表面を提供するように処理される、請求項１から１２のいずれかに記載のコンタクトレンズ。
【請求項１４】
シリコーンエラストマー層が、プラズマまたは親水性コーティングで処理される、請求項１３に記載のコンタクトレンズ。
【請求項１５】
シリコーンエラストマー層内に埋め込まれた、またはシリコーンエラストマー層の面に接着された物体をさらに含む、請求項１から１４のいずれかに記載のコンタクトレンズ。
【請求項１６】
物体が可変焦点レンズである、請求項１５に記載のコンタクトレンズ。
【請求項１７】
物体が電子部品である、請求項１５に記載のコンタクトレンズ。
【請求項１８】
標準的プッシュアップ試験を使用してスリットランプ評価により決定された場合、少なくとも２ｍｍプッシュアップすることができ、少なくとも０．２ｍｍ／ｓのプッシュアップ速度リカバリー速度を有する、請求項１に記載のコンタクトレンズ。
【請求項１９】
シリコーンエラストマー−シリコーンヒドロゲルハイブリッドコンタクトレンズを製造する方法であって、
ａ）第１の硬化性組成物を第１の金型組立品内でキャストモールディングすることによって、シリコーンエラストマー−シリコーンヒドロゲルハイブリッドコンタクトレンズの第１の層を形成するステップであって、第１の金型組立品が、第１の層の前方面を画定する第１の金型部材および第１の層の後方面を画定する第２の金型部材を含むステップと、
ｂ）第１の金型組立品を分解することによって、第１および第２の金型部材のうちの１つのみに接着される第１の層を得るステップと、
ｃ）第２の金型組立品内で第２の硬化性組成物をキャストモールディングすることによって、シリコーンエラストマー−シリコーンヒドロゲルハイブリッドコンタクトレンズの第２の層を形成するステップであって、第２の金型組立品が、第１の層が接着している金型部材および第３の金型部材を含むステップと、
ｄ）第２の金型組立品を分解することによって、ｉ）前方面および後方面を含むシリコーンエラストマー層、ｉｉ）シリコーンエラストマー層とシリコーンヒドロゲル層との間の耐剥離性結合により、シリコーンエラストマー層の後方面に接着されるシリコーンヒドロゲル層を含むシリコーンエラストマー−シリコーンヒドロゲルハイブリッドコンタクトレンズを得るステップと
を含む、方法。
【請求項２０】
第１の層がシリコーンエラストマー層であり、耐剥離性結合が、シリコーンエラストマー層に相互貫入するシリコーンヒドロゲル層のエラストマー膨潤性成分により形成される、請求項１９に記載の方法。
【請求項２１】
耐剥離性結合が、シリコーンヒドロゲル層に形成された対応する付属物またはチャネルとかみ合う既定の付属物またはチャネルをシリコーンエラストマー層の後方面上に含む、請求項１９に記載の方法。
【請求項２２】
シリコーンヒドロゲル層のシリコーンヒドロゲルが、約−５％から約２０％までの正味膨潤を有する、請求項１９から２１のいずれか１項に記載の方法。
【発明の詳細な説明】
【技術分野】
【０００１】
本発明の分野は、シリコーンエラストマー−シリコーンヒドロゲルハイブリッドコンタクトレンズおよびこれらの製造方法に関する。
【背景技術】
【０００２】
近年では、機能性が付加されたレンズを提供する電気部品を含有する電子コンタクトレンズを含めた着用式エレクトロニクスが広範囲にわたる注目を集めている。電子コンタクトレンズに対する多くの用途、例えば、糖尿病患者のためのグルコースセンサーを有するレンズ（例えば、米国特許第８，８７４，１８２号を参照されたい）、および動的開口を有する電気活性素子を含有するレンズ（例えば、米国特許第８，２１５，７７０号を参照されたい）などが提案されてきた。電子レンズは、視力誤差の補正、例えば、連続的な焦点範囲（すなわち、近距離から遠距離まで）が所望される、近視の制御および老視などに対する潜在的用途を有する。
【０００３】
ヒドロゲルから作製された市販のコンタクトレンズは一般的に心地が良いので、非ヒドロゲル材料から作製されたレンズよりも好まれる。ヒドロゲルコンタクトレンズは通常キャストモールディング法により作製されるが、この方法では重合性組成物がコンタクトレンズ金型に供給され、モノマー混合物の重合を引き起こす、通常紫外光または加熱である硬化条件に供される。生成したレンズを金型から取り出し、水和してヒドロゲルを形成し、これは、約２０質量％から６０質量％までの水を通常含む。水和工程の間、レンズは認識できるほどサイズが膨潤する。非膨潤材料、例えば、硬化ステップ中にレンズに組み込まれる電子部品などは、水和の際にヒドロゲル材料の不均一な膨潤を引き起こす可能性があり、眼用使用に不適切なレンズの損傷または歪みをもたらす。
追加の背景技術の刊行物として、米国特許出願公開第２０１４／００５５７４１号、米国特許出願公開第２０１５／０１４５１５５号、米国特許第９，１７６，３３２号、米国特許出願公開第２０１５／０２３４２０４号、米国特許出願公開第２０１５／００３６１００号、米国特許第４，０９９，８５９号、および国際出願ＷＯ／２０１４／１９４４３１が挙げられる。
【発明の概要】
【課題を解決するための手段】
【０００４】
一態様では、本発明は、前方面および後方面を含むシリコーンエラストマー層と、シリコーンエラストマー層の後方面に接着される、約−５％〜約２０％の膨潤率（％）を有するシリコーンヒドロゲル層とを含むシリコーンエラストマー−シリコーンヒドロゲルハイブリッドコンタクトレンズを提供する。有利なことに、耐剥離性結合が、シリコーンエラストマー層と、シリコーンヒドロゲル層との間に存在する。
本発明の別の態様は、シリコーンエラストマー−シリコーンヒドロゲルハイブリッドコンタクトレンズを製造する方法であって、第１の金型組立品内に第１の硬化性組成物をキャストモールディングすることによって、シリコーンエラストマー−シリコーンヒドロゲルハイブリッドコンタクトレンズの第１の層を形成するステップを含む、方法である。第１の金型組立品は、第１の層の前方面を画定する第１の金型部材と、第１の層の後方面を画定する第２の金型部材とを含む。第１の金型組立品は分解されて、第１および第２の金型部材のうちの１つのみに接着される第１の層を提供する。第２の硬化性組成物は、第２の金型組立品内でキャストモールディングされて、シリコーンエラストマー−シリコーンヒドロゲルハイブリッドコンタクトレンズの第２の層を形成する。第２の金型組立品は、第１の層が接着している金型部材および第３の金型部材を含む。第２の金型組立品は分解されて、ｉ）前方面および後方面を含むシリコーンエラストマー層、ｉｉ）シリコーンエラストマー層の後方面に接着されるシリコーンヒドロゲル層、ならびにシリコーンエラストマー層とシリコーンヒドロゲル層との間の結合、有利には耐剥離性結合を含む、シリコーンエラストマー−シリコーンヒドロゲルハイブリッドコンタクトレンズを提供する。
【図面の簡単な説明】
【０００５】
【図１Ａ】ヒドロゲル周囲スカートを含むシリコーンエラストマー−シリコーンヒドロゲルハイブリッドコンタクトレンズの局所的な図／平面図を表している。
【図１Ｂ】断面線Ａ−Ｂを介した図１Ａのコンタクトレンズの側断面図を表している。
【図２】シリコーンエラストマー層内に埋め込まれた可変焦点レンズを含むシリコーンエラストマー−シリコーンヒドロゲルハイブリッドコンタクトレンズの例を表している。
【図３】シリコーンエラストマー層の前方面に接着された可変焦点レンズを含むシリコーンエラストマー−シリコーンヒドロゲルハイブリッドコンタクトレンズの例を表している。
【図４】ヒドロゲル層がエラストマー層の前方面と後方面の両方に接着されているシリコーンエラストマー−シリコーンヒドロゲルハイブリッドコンタクトレンズの例を表している。
【図５】シリコーンエラストマー層およびシリコーンヒドロゲル層がほぼ同じ直径を有するシリコーンエラストマー−シリコーンヒドロゲルハイブリッドコンタクトレンズの例を表している。
【図６】シリコーンエラストマー層がその後方面に接着された電子部品を有するシリコーンエラストマー−シリコーンヒドロゲルコンタクトレンズの例を表している。
【図７】シリコーンエラストマー層が、埋め込まれた可変焦点レンズおよびその後方面に接着された電子部品を有する、シリコーンエラストマー−シリコーンヒドロゲルコンタクトレンズの例を表している。
【図８】シリコーンエラストマー層内にシリコーンヒドロゲル充填チャネルを含むシリコーンエラストマー−シリコーンヒドロゲルコンタクトレンズの例を表している。
【図９】シリコーンヒドロゲル層内にシリコーンエラストマー充填チャネルを含むシリコーンエラストマー−シリコーンヒドロゲルコンタクトレンズの例を表している。
【図１０】シリコーンエラストマー−シリコーンヒドロゲルハイブリッドコンタクトレンズを製造するためのダブルキャストモールディング法の１つの例を表している。
【図１１】シリコーンエラストマー−シリコーンヒドロゲルハイブリッドコンタクトレンズを製造するためのダブルキャストモールディング法の別の例を表している。
【発明を実施するための形態】
【０００６】
シリコーンエラストマー−シリコーンヒドロゲルハイブリッドコンタクトレンズが本明細書で開示される。シリコーンエラストマー−シリコーンヒドロゲルハイブリッドコンタクトレンズは、前方面および後方面を含むシリコーンエラストマー層と、シリコーンエラストマー層の後方面に接着されたシリコーンヒドロゲル層とを含み、シリコーンエラストマー層とシリコーンヒドロゲル層との間に結合が存在し、シリコーンヒドロゲル層のシリコーンヒドロゲルは、約−５％から約２０％までの膨潤率（％）を有する。シリコーンエラストマー−シリコーンヒドロゲルハイブリッドコンタクトレンズは、エレクトロニクスおよび／または他の非膨潤性部品を収納するのに適切となり得る。コンタクトレンズは、シリコーンエラストマー層と、シリコーンエラストマー層の後方面に接着されるシリコーンヒドロゲル層とを含む。シリコーンヒドロゲル層は比較的厚くてもよい（例えば、１ミクロンから１００ミクロンまで）。シリコーンヒドロゲル層のシリコーンヒドロゲルは、低い膨潤係数を有することができる（例えば、−５％から１０％未満まで）。シリコーンエラストマー層は、耐剥離性結合によりシリコーンヒドロゲル層に接着することができる。
【０００７】
当技術分野ではシリコーンゴムとも呼ばれているシリコーンエラストマーは、ポリオルガノシロキサン、例えば、ポリジメチルシロキサン（ＰＤＭＳ）などに基づく材料である。シリコーンエラストマー層は、硬化したシリコーンエラストマーからなってもよいし、または硬化したシリコーンエラストマーから本質的になってもよい。例えば、シリコーンエラストマー層は、ポリオルガノシロキサン以外の任意のポリマー成分を含まなくてもよい。一部の例では、シリコーンエラストマー層は添加物、例えば、染料、ＵＶフィルター、または潤滑促進剤などを含有してもよい。シリコーンエラストマー層は通常、その層の総質量に対して、１質量％未満の含水量を有する。一部の例では、シリコーンエラストマー層は、０．５質量％未満、または０．３質量％未満、例えば０質量％から０．９質量％までなどの含水量を有する。シリコーンエラストマー層は、コンタクトレンズの成分としての使用に対して十分な光学的透明度を有する。一部の例では、５００ｎｍ〜７８０ｎｍ、または３８１ｎｍ〜７８０ｎｍの範囲全域での光線透過率は、少なくとも８０％、８５％、９０％、９５％または９７％（ＩＳＯ  １８３６９に従い測定）である。１つの例では、シリコーンエラストマー層は、Ｉｎｓｔｒｏｎ  Ｍｏｄｅｌ３３４２またはＭｏｄｅｌ３３４３機械試験システム、または同等のものを使用してＡＮＳＩ  Ｚ８０．２０標準により測定した場合、少なくとも０．３ＭＰａまたは０．５ＭＰａから約１．５ＭＰａまたは２．０ＭＰａまでのヤング率を有する。本開示全体にわたり、「例」または「具体例」または同様の句についての言及は、特定の特色の組合せが相互に排他的でない限り、または文脈が相互に排他的でないことを示している場合、以前に記載されたまたはその後記載される例（すなわち特色）の任意の組合せと組み合わせることができるハイブリッドコンタクトレンズ、またはハイブリッドコンタクトレンズの成分、または製造方法（文脈に応じて）の特色を紹介することを意図する。シリコーンエラストマー層を形成するための硬化性配合物として、ＮｕＳｉｌ  Ｔｅｃｈｎｏｌｏｇｙ製のＭＥＤ６０１５、ＭＥＤ６７５５およびＭＥＤ６０３３、ならびにＤｏｗ  Ｃｏｒｎｉｎｇ製のＳＹＬＧＡＲＤエラストマーが挙げられる。シリコーンエラストマー配合物は、製造業者の推奨に従い硬化することができる。
【０００８】
シリコーンエラストマー層は、その意図した目的に対して適切な任意の寸法および形状を有し得る。よって、本明細書で使用される場合、「層」という用語は、任意の特定の寸法または形状または厚さに限定されない。一般的に、シリコーンエラストマー層は、前方面および後方面（すなわち、レンズが装着された場合、患者の角膜に面するシリコーンエラストマー層の面）を含む。１つの例では、シリコーンエラストマー層はレンズ形状であり、これは、後方面が患者の角膜の曲率に対応する凹面曲率を有し、前方（すなわち表）面が凸面曲率を有することを意味する。別の例では、シリコーンエラストマー層は、平坦な後方面を有する。また別の例では、シリコーンエラストマー層は角膜の曲率より浅い曲率を有する。シリコーンエラストマー層は、任意の適切な方法、例えば、キャストモールディング、射出成形、または旋盤加工などを使用して成形され得る。
【０００９】
シリコーンヒドロゲル層は、少なくとも１つのシロキサンモノマーと、少なくとも１つの親水性モノマーとを含む重合性組成物を硬化することにより形成される。「モノマー」という用語は、本明細書で使用される場合、ポリマーまたはコポリマーを形成するための、同じまたは異なる他の分子と反応可能な少なくとも１つの重合性基（例えば、ビニル基、アクリレート基、メタクリレート基など）を含む任意の分子を指す。よって、この用語は、任意選択として、重合性プレポリマーおよび／またはマクロモノマーを包含する。別途示されていない限り、モノマーのサイズに制約はない。架橋剤は、２つ以上の重合性基を有するモノマーである。本明細書で使用される場合、「ビニル含有」モノマーとは、その分子構造中に重合性炭素−炭素二重結合（すなわち、ビニル基）が存在し、ビニル基の炭素−炭素二重結合が、フリーラジカル重合下、アクリレートまたはメタクリレート重合性基に存在する炭素−炭素二重結合よりも反応性が低い、任意のモノマーである。よって、炭素−炭素二重結合はアクリレート基およびメタクリレート基に存在するが、本明細書で使用される場合、このような基は「ビニル基」とは考えられない。よって、例えば、実施例セクションにおいて以下に記載されているモノマーの中で構造ＶＩＩＩのモノマーのみがビニル含有モノマーであると考えられる。「シロキサンモノマー」は、少なくとも１つのＳｉ−Ｏ基を含有する。シリコーンヒドロゲルコンタクトレンズを形成するための重合性組成物および方法は当技術分野で周知である（例えば、米国特許第８，８６５，７８９号）。
【００１０】
シリコーンヒドロゲル層は、シリコーンエラストマー層の少なくとも一部分上に親水性コーティングを提供する。シリコーンヒドロゲル層の存在はレンズ全体の生体適合性を改善し、患者が装着した場合、レンズの眼球上での十分な動きおよび快適さを可能にする。シリコーンエラストマー−シリコーンヒドロゲルハイブリッドコンタクトレンズの眼球上での十分な動きは、標準的プッシュアップ試験を使用したスリットランプ評価により決定することができる。１つの例では、レンズは、少なくとも１、２、４または５ｍｍだけプッシュアップすることができ、Wolffsohn et al（Cont. Lens Anterior Eye.(2009) 32:37-42）により記載されている方法を使用して決定した場合、少なくとも０．１ｍｍ／ｓ、０．２ｍｍ／ｓ、または０．４ｍｍ／ｓから約２ｍｍ／ｓ、または３ｍｍ／ｓまたは４ｍｍ／ｓまでのプッシュアップ速度リカバリー速度を有する。
【００１１】
１つの例では、シリコーンヒドロゲル層は、少なくとも約１μｍ、５μｍ、１０μｍ、または２５μｍから約５０μｍ、７５μｍまたは１００μｍまでの中心の厚さを有する。本明細書で使用される場合、中心の厚さとは、完全に水和した場合、Ｒｅｈｄｅｒ  ＭｏｅｄｌＥＴ−３電子厚さゲージまたは同等の厚さゲージ装置を使用して測定されるような、シリコーンヒドロゲル層中心の断面厚さを指す。本開示全体にわたり、一連の下限範囲および一連の上限範囲が提供されている場合、各組合せがまるで具体的に列挙されているかのように提供された範囲のすべての組合せが想定される。例えば、中心の厚さの上記リストにおいて、厚さの１２の可能な範囲すべてが想定される（すなわち１μｍ〜５０μｍ、１μｍ〜７５μｍなど、２５μｍ〜７５μｍ、および２５μｍ〜１００μｍ）。また、本開示全体にわたり、一連の値が、修飾語句が最初の値に前置されて提示されている場合、この修飾語句は、文脈が他を指示しない限り、一連の各値に暗黙的に前置されることが意図されている。例えば、上記に列挙された値に対して、「少なくとも約」という修飾語句は、５μｍ、１０μｍおよび２５μｍに暗黙的に前置され、「約〜まで」という修飾語句は、７５μｍと１００μｍの両方に暗黙的に前置されることが意図されている。シリコーンヒドロゲル層の厚さは層全体にわたり均一であってもよく、またはシリコーンヒドロゲル層の厚さは、不均一であってもよく、例えば、レンズ外周に向かって漸減していてもよい。シリコーンエラストマー−シリコーンヒドロゲルハイブリッドコンタクトレンズは、着用者に対して適当な屈折補正を有し、球状レンズ、円環状レンズ、または多焦点レンズであってもよい。コンタクトレンズの屈折率、曲率、および厚さは、レンズの任意の層に依存してもよい。
【００１２】
シリコーンヒドロゲル重合性組成物が硬化した後、これを水および／または有機溶媒で通常洗浄することによって、包装前に硬化した材料から未反応成分を取り出す。この加工ステップは、抽出および水和または「Ｅ＆Ｈ」と呼ばれる。ハイブリッドコンタクトレンズのシリコーンヒドロゲル層とシリコーンエラストマー層との間での著しい膨潤差は、Ｅ＆Ｈの間に許容不可能な歪みを引き起こすこともあり、場合によっては、シリコーンヒドロゲル層およびシリコーンエラストマー層を互いに分離させる可能性もあることを発見した。シリコーンヒドロゲル層のシリコーンヒドロゲルの膨潤率（％）を減少させることによって、許容できるような形状にしたレンズの収率を増加させることができる。本明細書で使用する場合、シリコーンヒドロゲル層のシリコーンヒドロゲルの「膨潤率（％）」は、式：（Ｄw−Ｄd／Ｄw）×１００で決定する（式中、Ｄdは硬化した重合性シリコーンヒドロゲル組成物からなる乾燥（未洗浄）＋１．０ジオプターコンタクトレンズ（すなわち、硬化したシリコーンヒドロゲルはシリコーンエラストマー層に結合していない）の弦直径であり、Ｄwは、シリコーンエラストマー−シリコーンヒドロゲルハイブリッドコンタクトレンズに対して使用される同じＥ＆Ｈ工程を使用して、洗浄し、水和した後の＋１．０ジオプターコンタクトレンズの弦直径である）。例示的Ｅ＆Ｈ工程では、硬化したシリコーンヒドロゲルコンタクトレンズをその金型から取り出し、１５０分間の全Ｅ＆Ｈ工程の間に、２回のエタノール交換、次いで５０：５０エタノール：脱イオン水の１回の交換、および最後に脱イオン水の２回の交換を行い、交換ごとに、２５℃で３０分間、２ｍｌの液体内にレンズを浸す。様々な例では、シリコーンヒドロゲル層のシリコーンヒドロゲルは、約−５％、０％、または５％から約１０％または１５％または２０％までの膨潤率（％）を有する。この範囲内の膨潤率（％）を有するシリコーンヒドロゲルは、本明細書では「低い膨潤係数」を有すると特徴付けられる。
【００１３】
シリコーンヒドロゲルの膨潤率（％）は、シリコーンヒドロゲル用の重合性組成物に含まれる架橋剤の量を変化させることによって変化させることができる。架橋剤の量を増加させることは、生成したシリコーンヒドロゲル層の膨潤率（％）を一般的に低減する。例えば、シリコーンヒドロゲル組成物は、少なくとも１つのシロキサンモノマー、少なくとも１つの親水性モノマー、および本明細書で「低分子量架橋剤」と呼ばれる５００ダルトン未満の分子量を有する少なくとも１つの架橋剤を通常含む。通常、低分子量架橋剤は重合性組成物の約０．２質量％または０．５質量％から約１．０質量％または１．５質量％までを構成し、ここで、総質量パーセントは、組成物に含まれる重合成分の質量に基づく（すなわち希釈剤および他の非重合成分の質量は除外される）。具体例では、本明細書に記載のコンタクトレンズのシリコーンヒドロゲル層を形成するために使用される重合性組成物は、少なくとも１．５質量％または２．０質量％から約３．０質量％、４．０質量％または５．０質量％までの少なくとも１つの低分子量架橋剤を有する。本明細書中の「少なくとも１つの」種類の成分についての言及は、ａ）単一成分と、ｂ）同じ種類の２つ以上の成分の組合せとの両方を指す。具体例では、少なくとも１つの低分子量の架橋剤は、エチレングリコールジメタクリレート（ＥＧＤＭＡ）、またはトリエチレングリコールジメタクリレート（ＴＥＧＭＤＡ）、またはトリエチレングリコールジビニルエーテル（ＴＥＧＤＶＥ）、またはこれらの組合せである。
【００１４】
低い膨潤係数を有するシリコーンヒドロゲルはまた、重合性組成物中に希釈剤を包含することによって達成することもできる。本明細書で使用される場合、「希釈剤」という用語は、シリコーンヒドロゲルが硬化された後、シリコーンヒドロゲルから洗い落とすことができる重合性組成物の非反応性材料を指す。１つの例では、シリコーンヒドロゲル重合性組成物はシリコーン含有希釈剤を含む。具体例では、シリコーン含有希釈剤はＰＤＭＳポリマーまたはＰＤＭＳ含有コポリマーである。さらなる具体例では、シリコーン含有希釈剤は、ＰＤＭＳとポリエチレングリコールのコポリマー（すなわちＰＤＭＳ−ｃｏ−ＰＥＧ）である。
【００１５】
シリコーンヒドロゲル層は、少なくとも約１０質量％、２０質量％、または３０質量％から約４０質量％、５０質量％、または６０質量％までの平衡含水率（ＥＷＣ）を有することができる。ＥＷＣを測定するため、完全に水和したシリコーンヒドロゲル層（すなわち、シリコーンエラストマー層に結合されていない）から過剰の表面水をふき取り、シリコーンヒドロゲル層を秤量することによって、水和した質量を得る。シリコーンヒドロゲル層を真空下、８０℃で、オーブン内で乾燥させ、秤量する。水和した層の質量から乾燥シリコーンヒドロゲル層の質量を差し引くことによって、質量の差異を決定する。シリコーンヒドロゲル層のＥＷＣ（質量％）＝（質量差異／水和した質量）×１００。シリコーンエラストマー層と結合したときの歪みを減少させるためにシリコーンヒドロゲルの架橋を増加させた例では、シリコーンヒドロゲル層のＥＷＣは、約１５質量％〜約４０質量％の範囲であってよい。
【００１６】
シリコーンエラストマー層およびシリコーンヒドロゲル層は、耐剥離性結合により一緒に接着されている。本明細書で使用される場合、「耐剥離性」という用語は、シリコーンエラストマー層と水和したシリコーンヒドロゲル層との間の結合が、１２１〜１２４℃で３０分間オートクレーブした後、互いに接着されたままであることを意味する。シリコーンエラストマー層と、低い膨潤係数のシリコーンヒドロゲル層との間に耐剥離性結合を形成するために様々な手法を使用することができる。１つの手法では、耐剥離性結合は、シリコーンエラストマー層に浸透するシリコーンヒドロゲル層のエラストマー膨潤性成分により形成される。本明細書で使用される場合、「エラストマー膨潤性成分」という用語は、シリコーンエラストマー層を形成するために使用されるシリコーンエラストマーを膨潤させることが可能なシリコーンヒドロゲル層を形成するために使用される重合性組成物中に存在するモノマーを指す。所与のモノマーがシリコーンエラストマーを膨潤させることが可能かどうかは、硬化したシリコーンエラストマーからなる１１．５ｍｍ×１００μｍディスクを、未硬化の液体モノマーに室温で（２０〜２５℃）２４時間沈めることにより決定される。２４時間の時点で、ディスクを液体モノマーから取り出し、その直径を測定する。直径の変化率（％）を方程式（（Ｄ最終−１１．５）／１１．５）＊１００で計算する（Ｄ最終は、２４時間の時点で測定されたディスクの直径ｍｍである）。具体例では、エラストマー膨潤性成分は、シリコーンエラストマーからなるディスクを、少なくとも５％、１０％、または１５％から約２５％、３０％、または３５％まで膨潤させることが可能である。
【００１７】
一部の例では、エラストマー膨潤性成分は、４までの親水性親油性バランス（ＨＬＢ）値、または１，２００ダルトン（Ｄａ）までの分子量、または４までのＨＬＢ値と１，２００Ｄａまでの分子量の両方を有する。モノマーのＨＬＢ値は、式：ＨＬＢ＝（２０＊ＭＷh）／ＭＷt（式中、ＭＷhは、モノマーの親水性部分の分子量であり、ＭＷtはモノマーの全分子量である）を使用して計算する。親水性部分を有さないモノマーはＨＬＢ値０を有する。モノマーは１つより多くの親水性部分を有してもよく、この場合、各親水性部分の分子量はＨＬＢ計算に一緒に加える。例えば、ＦＭＭと呼ばれる以下の構造ＩＩＩのモノマーでは、分子の親水性部分は−ＯＣＨ2ＣＨ2Ｎ−および−ＯＣＨ2ＣＨ2Ｏ−であり、これらは合わせた分子量１１９Ｄａを有し、ＦＭＭの全分子量は１３２４Ｄａである。したがって、ＦＭＭのＨＬＢ値は（２０＊１１９）／１３２４＝１．８として計算される。具体例では、エラストマー膨潤性成分は、ＨＬＢ値０〜３を有する。さらなる例では、エラストマー膨潤性成分は１，０００未満、または７５０未満の全分子量を有する。一部のマクロモノマーを有するものなどの多分散系モノマーの場合には、「分子量」という用語は、1Ｈ  ＮＭＲの末端基分析（ＮＭＲ）で測定したようなモノマーの絶対数平均分子量を指す。
【００１８】
例示的なエラストマー膨潤性シロキサンモノマーは例４において以下に記載されている。１つの例では、エラストマー膨潤性シロキサンモノマーは、単一の重合性基（すなわち、それは単官能基である）を含む。別の例では、シロキサンモノマーは、２つ以上の重合性基を含む。このような例では、シロキサンモノマーは架橋剤として機能し、これは、シリコーンエラストマー層とシリコーンヒドロゲル層との間との結合を強化することができ、これによって、耐剥離性を増大させる。例示的な架橋性シロキサンモノマーとして、メタクリルオキシプロピル終端ポリジメチルシロキサン、アクリルオキシプロピル終端ポリジメチルシロキサン、ビニル終端ポリジメチルシロキサン、および２つの異なる種類の重合性基を有するポリジメチルシロキサン、例えば、メタクリルオキシプロピル終端およびビニル終端ポリジメチルシロキサンなどが挙げられる。
【００１９】
１つの例では、耐剥離性結合は、相互貫入ポリマーネットワーク（ＩＰＮ）を含み、シリコーンヒドロゲルの形成中、エラストマー膨潤性成分は、シリコーンエラストマー周辺で重合することによって、シリコーンエラストマーとかみ合ったポリマーネットワークを形成する。別の例では、結合は、エラストマー膨潤性成分とシリコーンエラストマーとの間に共有結合を含み、これは、以下に記載されているような重合性シリコーンヒドロゲル組成物中に白金触媒およびエラストマー膨潤性ビニル含有架橋剤を含むことによって達成することができる。一部の例では、シリコーンエラストマー層とシリコーンヒドロゲル層との間の耐剥離性結合は、エラストマー膨潤性成分とシリコーンエラストマーとの間のＩＰＮと、共有結合との両方を含む。
【００２０】
シリコーンエラストマー層とシリコーンヒドロゲル層との間に耐剥離性結合を形成するための別の手法では、耐剥離性結合は、シリコーンヒドロゲル層内に形成されたそれぞれのチャネルまたは付属物と相互連結したシリコーンエラストマー層の後方面上に既定の付属物またはチャネルを含む。本明細書で使用される場合、「既定の」という用語は、チャネルおよび付属物が特定された設計を有することを意味するように使用される。言い換えると、チャネルおよび対応する付属物は、ＩＰＮの場合のようにランダムに形成されない。既定のチャネルおよび付属物は第１の層を形成することにより達成することができ、この第１の層は、その表面上の１つまたは複数のチャネルが他の（すなわち第２の）層と相互接続する、シリコーンエラストマー層またはシリコーンヒドロゲル層のいずれかであってよい。第２の層のための液体組成物が第１の層上に供給される場合、この液体組成物は１つまたは複数のチャネルを充填し、硬化中、第１の層のそれぞれのチャネルに対応する（すなわち相補的である）「付属物」の形成をもたらす。逆に、第１の層は、その表面上に１つまたは複数の付属物を有するように形成されてもよい。第２の層用の硬化性液体組成物が第１の層に供給されると、この硬化性液体組成物は第１の層の付属物の周辺に流動し、これにより、付属物と相互連結する対応するチャネルを形成する。例えば、図８に関連して、シリコーンエラストマー層１は、その後方面上に１つまたは複数のチャネルを含むことができ、これらにシリコーンヒドロゲル層２の付属物５が充填される。図９に関連して、シリコーンエラストマー層１は、シリコーンエラストマー層２の前方面上のチャネルに対応する付属物６を含むことができる。付属物および対応するチャネルは、耐剥離性結合を達成する任意の所望の構成、寸法および数で提供され得る。一部の例では、物理的にかみ合った２つの層、例えば、図８に示されているものなどを有することが望ましいこともある。他の例では、かみ合っていない付属物および対応するチャネル、例えば、図９に示されているものなどが、耐剥離性結合を提供するのに十分なこともある。チャネルは、マイクロメートル範囲またはミリメートル範囲の直径を有することができる。付属物およびチャネルは、様々な方法でシリコーンエラストマー層および／またはシリコーンヒドロゲル層の表面に形成することができる。例えば、キャストモールディング法によりコンタクトレンズの表面にチャネルを形成するのに適切なコンタクトレンズ金型は、米国特許第９，２７８，４８９号に記載されている。一部の例では、ハイブリッドコンタクトレンズの層内に付属物またはチャネルを形成するように設計された金型は、３Ｄ印刷を使用して作製することができる。別の方法では、レーザーマイクロマシニングを使用して、ハイブリッドコンタクトレンズが硬化した後、ハイブリッドコンタクトレンズの層の１つにチャネルを形成することができる。
【００２１】
シリコーンエラストマー層とシリコーンヒドロゲル層との間に耐剥離性結合を形成するための別の手法では、２つの層は個々に硬化され、次いで一緒に結合される。１つの例では、シリコーンエラストマー層の後方面および／またはシリコーンヒドロゲル層の前方面を酸素プラズマ処理することにより結合が形成される。酸素プラズマ処理は、処理された層の表面のシラン（Ｓｉ−ＣＨ3）基をシラノール（Ｓｉ−ＯＨ）基に変換し、このシラノール基は、他の層の適当な表面の基（例えば−ＯＨまたは−ＣＯＯＨ）と接触して、縮合することによって、２つの層の間にＳｉ−Ｏ−Ｓｉ結合を形成する。酸素プラズマ処理の一部として、処理すべき表面は、追加のシラン含有化合物でコーティングすることによって、結合形成を促進してもよい。本明細書で使用される場合、シリコーンエラストマー層とシリコーンヒドロゲル層との間のＳｉ−Ｏ−Ｓｉ結合は「プラズマ結合」と呼ばれる。プラズマ結合法はＰＤＭＳベースのパーツの組立て用に周知である（例えば、米国特許第８，２９８，３９２号を参照されたい）。硬化したシリコーンヒドロゲル層をシリコーンエラストマー層に結合するための別の手法は、２つの層と相容性のある、レンズの所望の特性（例えば、弾性率、イオンフラックス、光学的透明度など）に悪影響を及ぼさない、シリコーンヒドロゲル層が水和した際に歪みをもたらさない接着剤を使用することである。当技術分野で公知の様々な接着剤は、シリコーンエラストマー層およびシリコーンヒドロゲル層を硬化させた後でこれらを一緒に接着するために使用することもできる（例えば、米国特許出願公開第２０１４／０２７６４８１号を参照されたい）。
【００２２】
ハイブリッドコンタクトレンズのシリコーンエラストマー層およびシリコーンヒドロゲル層は、その意図した目的に対して適切な任意の構成を有することができる。図１Ａおよび図１Ｂを参照すると、１つの例では、コンタクトレンズのシリコーンヒドロゲル層（２）は、シリコーンエラストマー層（１）の弦直径より大きな弦直径を有し、よって、シリコーンエラストマー層の外周の周辺にシリコーンヒドロゲル材料の周囲スカート（すなわちアニュラス）を形成する。１つの例では、シリコーンヒドロゲル層の弦直径は、シリコーンエラストマー層の弦直径よりも、約１．０ｍｍ、２．０ｍｍ、または３．０ｍｍから約０．６ｍｍ、７．０ｍｍまたは８．０ｍｍまで大きい。別の例では、図５を参照すると、シリコーンエラストマー層（１）およびシリコーンヒドロゲル層（２）は、同じ、またはほぼ同じ弦直径を有する。シリコーンヒドロゲル層は角膜の配置に対して適切な後方表面曲率を有する。
【００２３】
シリコーンエラストマー−シリコーンヒドロゲルハイブリッドコンタクトレンズは、シリコーンエラストマー層内に埋め込まれた、またはシリコーンエラストマー層の前方面または後方面に接着された物体をさらに含むことができる。１つの例では、物体は、可変の焦点光学レンズ、例えば、液体メニスカスレンズ（例えば、米国特許第８，３４８，４２４号を参照されたい）、エレクトロウエッティングレンズ、液晶レンズ、または電気活性レンズ（例えば、ＵＳ２００８／０２０８３３５を参照されたい）などであってよい。シリコーンエラストマー層に埋め込むことができる、またはシリコーンエラストマー層の前方面に接着することができる他の物体として、電極、電池、アンテナ、回路、ＭＥＭデバイス、センサーなどが挙げられる。物体は、液体（すなわち未硬化の）シリコーンエラストマー内に物体を浸し、次いで、エラストマーをその所望の形状に、例えば、キャストモールディングにより硬化することによって、シリコーンエラストマー層に埋め込むことができる。例えば、図２に示されているように、シリコーンエラストマー−シリコーンヒドロゲルハイブリッドコンタクトレンズは、シリコーンヒドロゲル層（２）、シリコーンエラストマー層（１）、およびシリコーンエラストマー層内に埋め込まれた可変焦点レンズなどの物体（３）を含んでもよい。別の例では、物体は、層が硬化した後、モールド転写方法により、または物体をシリコーンエラストマー上に接着することにより、シリコーンエラストマー層の前方面に接着するまたは部分的に埋め込むことができる。１つのこのような例では、シリコーンエラストマー−シリコーンヒドロゲルハイブリッドレンズは、図３に示されている構成を有してもよく、ここでは、可変焦点レンズ（３）はシリコーンエラストマー層（１）の前方面に接着される。本明細書で使用される場合、「〜内に部分的に埋め込まれた」という句は、図２に示されているように、物体がシリコーンエラストマー層内に完全に埋め込まれていないことを意味することを意図する。例えば、図６は、シリコーンエラストマー層（１）により部分的に埋め込まれた電子部品（４）を表している。図６は、シリコーンエラストマー層の後方面全体がシリコーンヒドロゲル層に接着される必要がなく、シリコーンエラストマー層の後方面の一部分のみが耐剥離性結合によりシリコーンヒドロゲル層に接着されていてもよいことを例示している。一部の例では、シリコーンエラストマー−シリコーンヒドロゲルハイブリッドコンタクトレンズは、シリコーンエラストマー層内に埋め込まれた少なくとも１つの物体、およびシリコーンエラストマー層の前方面または後方面に接着された少なくとも１つの物体を含む。１つのこのような例が図７に示されている。
【００２４】
当技術分野で公知の方法を使用して、シリコーンエラストマー層およびシリコーンヒドロゲル層を別々に形成することができる。各層に対する液体組成物は、組成物に対して特異的な条件（例えば、熱的硬化、ＵＶ硬化など）を使用して硬化することができ、例えば、キャストモールディング、旋盤加工、３Ｄ印刷などにより、その所望の形状へと形成することができる。次いで、予め形成された層を、例えば、接着剤またはプラズマ結合を使用して一緒に接着することができる。
【００２５】
シリコーンヒドロゲル層のエラストマー膨潤性成分により、または付属物および対応するチャネルをかみ合わせることにより、シリコーンエラストマー層とシリコーンヒドロゲルとの間で耐剥離性結合が形成される例では、ダブルキャストモールディング法を使用して、レンズを製造することができる。この方法では、第１の硬化性組成物は、第１の層の前方面を画定する第１の金型部材に供給される。通常、第１の金型部材は凹面成形面（すなわち、雌金型部材）を有する。第１の層の後方面を画定する第２の金型部材を第１の金型部材と合わせることによって、第１の金型組立品を形成し、これを、第１の硬化性組成物に対する硬化条件下に供する。通常、第２の金型部材は凸面成形面（すなわち、雄金型部材）を有する。第１の層が金型部材のうちの１つのみに接着したままになるように、金型組立品を分解する（すなわち離型する）。第１の層がシリコーンエラストマー層である場合、この層は通常、第１の金型部材に接着されることになる。逆に、第１の層がシリコーンヒドロゲル層である場合、この層は通常、第２の金型部材に接着されることになる。次に、第１の層が接着された金型部材は、シリコーンエラストマー−シリコーンヒドロゲルハイブリッドコンタクトレンズの第２の層のための第２の硬化性組成物と接触させ、第１の層が接着された金型部材に相補的である第３の金型部材と合わせ、これによって、第２の金型組立品を形成する。第２の金型組立品を、第２の硬化性組成物に対する硬化条件に供する。次いで、第２の金型組立品を分解することによって、シリコーンエラストマー−シリコーンヒドロゲルハイブリッドコンタクトレンズが得られる。図１０および図１１は、上に記載されたダブルキャストモールディング法を例示している。図１０を参照すると、シリコーンエラストマー１０用の硬化性組成物が雌金型部材である第１の金型部材１１に供給される。雄金型部材である第２の金型部材１２を雌金型部材にカップリングさせる。生成した金型組立品を硬化条件下に供することによって、シリコーンエラストマー層を形成する。第１および第２の金型部材を分離して、第１の金型部材に接着しているシリコーンエラストマー層１を生成する。この場合、シリコーンヒドロゲル用の重合性組成物である第２の硬化性組成物２０をシリコーンエラストマー層に供給し、第３の金型部材１３を第１の金型部材にカップリングすることによって、第２の金型組立品を形成する。第２の金型組立品を硬化条件下に供して、シリコーンヒドロゲル層２を形成する。第２および第３の金型部材を分離し、ハイブリッドコンタクトレンズを取り出し、任意のポスト硬化加工ステップ、例えば、抽出および水和などに供する。図１１に示されているダブルキャストモールディング法は、シリコーンヒドロゲル２０用の硬化性組成物が第１の金型部材１１に供給されることを除いて、図１０に対して上記に記載されている方法と実質的に同じである。硬化後、生成したシリコーンヒドロゲル層２は第２の金型部材１２に接着したままであり、次いで、これを、シリコーンエラストマー層用の第２の硬化性組成物２０を含有する第３の金型部材１４にカップリングする。
【００２６】
第１の金型部材の成形面は、第２の金型部材の成形面からの異なる表面エネルギーを有することによって、第１の層の、金型部材のうちの１つへの優先的な接着をもたらすことができる。例えば、第１の金型部材は、第２の金型部材の成形面より極性のある成形面を有することができる。極性の成形材料の例は当技術分野で公知である（例えば、米国特許第９，１５６，２１４号および第８，９７９，２６１号を参照されたい）。具体例では、第１および第２の金型部材は、ポリプロピレンから形成され、第１の層が接着される金型部材の成形面を酸素プラズマで処理することによって、第２の金型部材の成形面より高い極性にする。別の例では、第１および第２の金型部材はポリプロピレンから形成され、第１の層が接着される金型部材の成形面をポリビニルアルコールなどの極性材料でコーティングする。また他の例では、第１および第２の金型部材は、異なる極性を有する異なる材料から作製することができる。
【００２７】
以前に記載したように、一部の例では、金型部材のうちの１つは、その金型形成表面上にチャネルまたは付属物を含有することができ、これが、第２の層と相互接続する第１の層の面上に相補的付属物またはチャネルをもたらす。チャネルおよび対応する付属物は、耐剥離性結合を達成する任意の寸法または構成であってよい。１つの例では、チャネルは、約０．１ｍｍから約１．０ｍｍまでの直径を有する。
【００２８】
ハイブリッドレンズのシリコーンエラストマー層と、シリコーンヒドロゲルとの間の耐剥離性結合が、シリコーンヒドロゲル層のエラストマー膨潤性成分により形成される他の例では、シリコーンエラストマー層はその所望の形状に形成することができ、次いで、シリコーンヒドロゲル層は、シリコーンエラストマー層を重合性シリコーンヒドロゲル組成物でスプレーコーティングまたはディップコーティングなどでコーティングし、シリコーンヒドロゲルを硬化し、任意選択でシリコーンヒドロゲル層を所望の形状に旋盤加工することにより形成することができる。別の例では、シリコーンエラストマー層は、シリコーンヒドロゲル層用の重合性組成物と一緒に金型内に配置し、シリコーンヒドロゲルに対する硬化条件に供することもできる。この例では、シリコーンエラストマー層は、シリコーンヒドロゲル層がシリコーンエラストマー層の周辺で形成し、シリコーンエラストマー層を完全に包み込むように、金型組立品内に配置されてもよく、生成されるエラストマー−シリコーンヒドロゲルハイブリッドコンタクトレンズが図４に示されているようにシリコーンエラストマー層の前方面と後方面の両方に接着されるシリコーンヒドロゲル層を含むと考えられ得るように配置されてもよい。
【００２９】
上に記載されているように、重合性ヒドロゲル組成物の１つまたは複数のエラストマー膨潤性成分は、シリコーンエラストマー層に相互貫入することによって、耐剥離性結合をもたらす相互貫入ポリマーネットワークを形成する。一部の例では、耐剥離性結合はまた共有結合を含んでもよい。シリコーンエラストマー層とシリコーンヒドロゲル層との間の共有結合は、重合性ヒドロゲル組成物中に白金触媒などの触媒、およびエラストマー膨潤性ビニル含有架橋剤を含むことにより達成することができる。１つの例では、エラストマー膨潤性ビニル含有架橋剤はジビニルシロキサンである。具体例では、ジビニルシロキサンはジビニル官能化ＰＤＭＳである。他の例では、エラストマー膨潤性ビニル含有架橋剤は、単一のビニル基および異なる（すなわち非ビニル）重合性基、例えば、アクリレート基またはメタクリレート基などを含んでもよい。
【００３０】
上に記載された製造方法のいずれかを使用して、シリコーンエラストマー層およびシリコーンヒドロゲル層を一緒に結合させた後、ハイブリッドコンタクトレンズを洗浄することによって、シリコーンヒドロゲル層から未反応成分または部分的に反応した成分を抽出し、シリコーンヒドロゲル層を水和することができる。シリコーンヒドロゲルコンタクトレンズに対する抽出および水和方法は当技術分野で公知である（例えば、米国特許第８，８６５，７８９号を参照されたい）。一部の例では、末端消費者により使用前にシリコーンヒドロゲル層を洗浄しなくてもよい。このような例では、シリコーンエラストマー−シリコーンヒドロゲルハイブリッドコンタクトレンズは、非水和状態（乾燥）で包装することができ、末端消費者が使用の直前にレンズを人工涙溶液で湿らせることによりシリコーンヒドロゲル層を水和することができる。これは、ハイブリッドコンタクトレンズが機能的部品、例えば、長期間生理食塩水中に浸した場合使用不可能となり得る電子部品などを含む例において有利となり得る。他の例では、シリコーンヒドロゲル層を洗浄することによって、未反応の材料を取り出し、次いで、ハイブリッドコンタクトレンズの最終の包装前に乾燥させてもよい。また他の例では、シリコーンヒドロゲル層を洗浄し、ハイブリッドコンタクトレンズを水和した状態のシリコーンヒドロゲル層と共に包装する。
【００３１】
包装前に、ハイブリッドコンタクトレンズをさらなる加工に供することができる。例えば、シリコーンエラストマー層がコンタクトレンズの前方表面を形成する実施形態では、コンタクトレンズを、前方表面を親水性にする処理に供することができる。例えば、シリコーンエラストマー層をプラズマで処理するか、または親水性コーティングでコーティングすることによって、コンタクトレンズの前方表面をより湿らせることができる。一部の例では、シリコーンヒドロゲル層は、所望する場合、プラズマ処理または表面コーティングなどの表面処理を含むこともできる。
【００３２】
シリコーンエラストマー−シリコーンヒドロゲルハイブリッドコンタクトレンズは、本明細書ですべて「パッケージ」と呼ばれる任意の適切な容器、例えば、ブリスターパッケージ、ガラスバイアル、または他の適当な容器などに配置することができる。ハイブリッドレンズをその水和状態のシリコーンヒドロゲル層と共に包装する場合、包装溶液、例えば、リン酸塩−またはホウ酸塩−緩衝生理食塩水などを、任意選択で容器に加えることもできる。パッケージを密閉し、密閉したハイブリッドコンタクトレンズは、熱または水蒸気を含む、滅菌量の照射、例えば、オートクレーブ、γ照射、ｅビーム照射、紫外線照射などにより滅菌する。最終生成物は、滅菌され、包装された眼科用的に許容されるシリコーンエラストマー−シリコーンヒドロゲルハイブリッドコンタクトレンズである。
以下の例は、本発明のある特定の態様および利点を例示しているが、本発明はこれらにより限定されないと理解されるべきである。
【実施例】
【００３３】
（例１）
シリコーンヒドロゲルおよびシリコーンエラストマーハイブリッドコンタクトレンズを形成するためのダブルキャストモールディング
約９５ｕＬのシリコーンエラストマー（ＭＥＤ−６０１５、ＮｕＳｉｌ）を、酸素プラズマ処理したコンタクトレンズのポリプロピレン雌金型部材に供給した。未処理のポリプロピレンから作製された雄金型部材を各雌金型の上部にフィットさせて第１の金型組立品を得、１００℃に設定された温度で４０分間、これをオーブン内に置いた。金型組立品を開く時点では、部分的に硬化したエラストマーレンズは、雌金型部材に結合したままであった。次に、約９５ｕＬの重合性シリコーンヒドロゲル組成物を、各雌金型部材内のエラストマーレンズの上部に供給した。使用した重合性組成物は、ステンフィルコンＡ（ｓｔｅｎｆｉｌｃｏｎ  Ａ）、エンフィルコンＡ（ｅｎｆｉｌｃｏｎ  Ａ）、およびコンフィルコンＡ（ｃｏｍｆｉｌｃｏｎ  Ａ）を形成するために使用したものと同一組成物であった。硬化したエラストマーおよび重合性組成物を含有する雌金型部材のそれぞれと接触するように雄金型部材を配置することによって、第２の金型組立品を形成した。異なる重合性組成物のそれぞれの必要性に応じて、熱または紫外線光を使用して金型組立品を硬化した。硬化後、ハイブリッドレンズを金型から取り出し、抽出および水和に供した。抽出および水和に持ちこたえたレンズを包装し、オートクレーブした。ステンフィルコンＡレンズのみが抽出、水和およびオートクレーブにも持ちこたえた。
【００３４】
（例２）
ヒドロゲル重合性組成物中のシリコーンエラストマーの膨潤性
ステンフィルコンＡの重合性組成物が硬化中に貫入し、シリコーンエラストマーと共に相互貫入ポリマーネットワークを形成し、これによりシリコーンヒドロゲル層とシリコーンエラストマー層との間で結合を形成し、この結合が、抽出および水和中の２つの層の剥離を阻止したと仮定した。ステンフィルコンＡが例１の他のヒドロゲル重合性組成物よりも著しく大きくシリコーンエラストマーに貫入するかどうか試験するために、硬化したＭＥＤ６０１５から作製した１１．５ｍｍ（直径）×１００μｍディスクを、ディスクの膨潤が完了するまで（１５分間から２４時間まで）室温で、重合性組成物のそれぞれに浸した。ディスク直径の変化を測定し、膨潤率（％）を、直径の増加率（％）として計算した。表１に示されている結果は、ステンフィルコンＡ重合性組成物が、他の重合性組成物よりも認識できるほど大きくＭＥＤ６０１５を膨潤させたことを示している。
【００３５】
【表１】
2019515327.tif 000003
【００３６】
（例３）
ヒドロゲルモノマー中のシリコーンエラストマーの膨潤性
例２に記載されている同法を使用して、ステンフィルコンＡ重合性組成物由来のそれぞれ個々のモノマーがＭＥＤ６０１５ディスクに貫入できるかどうかさらに試験した。エタノールおよび酢酸エチルも含めた。エタノールはＭＥＤ６０１５を著しく膨潤しないことが知られており、酢酸エチルはシリコーンエラストマーに対して良好な溶媒である。結果が表２に示されている。Ｘ２２−１６２２は、構造Ｉのシロキサンモノマー：
【００３７】
【化１】
2019515327.tif 000004
(I)
を指し、Ｘ２２−１６４０は、構造ＩＩのシロキサンモノマー（式中、ｍ＝５〜６、ｎ＝８０〜９０、およびｐ＝７〜８である）を指す。
【化２】
2019515327.tif 000005
(II)
【００３８】
【表２】
2019515327.tif 000006
【００３９】
（例４）
シロキサンモノマー中のシリコーンエラストマーの膨潤性
例２に記載されている同法を使用して、追加のシロキサンモノマーがＭＥＤ６０１５ディスクに貫入する能力を試験した。ＭＥＤ６０１５ディスクの直径の変化％が、各モノマーの平均分子量および概算のＨＬＢ値と共に表３に示されている。上記に提供されているＸ２２−１６２２およびＸ２２−１６４０の構造を除いた、試験した各モノマーの分子構造が以下の表に提供されている。
【００４０】
【表３】
2019515327.tif 000007
以前に提供されたＸ２２−１６４０およびＸ２２−１６６２以外の、表３に列挙されたシロキサンモノマーのそれぞれの分子構造は以下の通りである：
【化３】
2019515327.tif 000008
(III)
FMM
【００４１】
【化４】
2019515327.tif 000009
(IV)
TRIS
【００４２】
【化５】
2019515327.tif 000010
(V)
SiGMA
【００４３】
【化６】
2019515327.tif 000011
(VI)
MCS-M11
【００４４】
【化７】
2019515327.tif 000012
(VII)
MCR-M07 & MCR-M11
【００４５】
【化８】
2019515327.tif 000013
(VIII)
DMS-500 & DMS-700
【００４６】
（例５）
シリコーンヒドロゲルのシリコーンエラストマーとの架橋
例１に示されている通り、コンフィルコンＡ用の重合性組成物は、シリコーンエラストマー（ＭＥＤ６０１５）上にダブルキャストモールディングした場合、耐剥離性ハイブリッドコンタクトレンズを生成しなかった。しかし、発明者らは、コンフィルコンＡ重合性組成物に、ビニル終端ポリジビニルジメチルシロキサン（ＤＭＳ−７００）、白金触媒（Ｐｔ（ＩＩ））、熱開始剤（Ｖａｚｏ）およびビニル官能化架橋剤（テトラキスジメチルシロキシシラン（ＴＤＳＳ））を加えることにより、シリコーンヒドロゲルがＵＶ硬化の代わりに熱的硬化されたことを除いて、例１に記載されているダブルキャストモールディング法を使用して、シリコーンエラストマー層とシリコーンヒドロゲル層との間に耐剥離性結合を達成することができた。以下の表４の欄１は、コンフィルコンＡ組成物に加えた追加の成分および量（全重合性組成物の質量％）を示している。シリコーンヒドロゲル層とシリコーンエラストマー層との間で耐剥離性結合が形成されたかどうかは、表４の欄２および３に示されている。
【００４７】
【表４】
2019515327.tif 000014
【００４８】
（例６）
シリコーンの膨潤率（％）の低減がシリコーンエラストマー−シリコーンヒドロゲルハイブリッドレンズの変形を減少させる
約９５ｕＬのシリコーンエラストマー（ＭＥＤ−６０１５、ＮｕＳｉｌ）を酸素プラズマ処理したコンタクトレンズのポリプロピレン雌金型部材に供給した。未処理のポリプロピレンから作製された雄金型部材を、各雌金型の上部にフィットさせて、第１の金型組立品を得、１００℃に設定された温度で４０分間、これをオーブン内に置いた。金型組立品を開く時点では、部分的に硬化したエラストマー層は、雌金型部材に結合したままであった。次に、表５に示されている通り、配合物Ａ、配合物Ｂ（架橋剤を増加）、または配合物Ｃ（希釈剤を添加）の約９５ｕＬの重合性組成物を各雌金型部材内のエラストマー層の上に供給した。配合物Ａ、Ｂ、およびＣの膨潤％はそれぞれ２２％、８％、および−１％であった。
【００４９】
硬化したエラストマーおよび重合性組成物を含有する雌金型部材のそれぞれと接触させて雄金型部材を配置することによって、第２の金型組立品を形成した。金型組立品を硬化した。硬化後、ハイブリッドレンズを金型から取り出し、抽出および水和に供した。重合性シリコーンヒドロゲル配合物Ｂで作製したレンズは、重合性シリコーンヒドロゲル配合物Ａで作製したレンズよりも、より少ない数の変形レンズを生成した。配合物Ｃで作製したレンズは変形していなかった。
【００５０】
【表５】
2019515327.tif 000015
【００５１】
本開示において引用されたすべての参考文献の全内容は、これらが本発明の開示と矛盾しない限り、参照により本明細書に組み込まれる。
【００５２】
本発明の他の実施形態は、本発明の明細書の考慮および本明細書で開示されている本発明の実施から、当業者に明らかとなる。本発明の明細書および例は単なる例示に過ぎないと考えられ、本発明の真の範囲および趣旨は以下の特許請求の範囲およびその同等物により示されることが意図されている。
【００５３】
本発明は、任意の順序および／または任意の組合せで、以下の態様／実施形態／特色を含む：
１．前方面および後方面を含むシリコーンエラストマー層と、シリコーンエラストマー層の後方面に接着されたシリコーンヒドロゲル層とを含むシリコーンエラストマー−シリコーンヒドロゲルハイブリッドコンタクトレンズであって、耐剥離性結合が、シリコーンエラストマー層とシリコーンヒドロゲル層との間で存在し、シリコーンヒドロゲル層が約−５％から約２０％までの膨潤率（％）を有する、シリコーンエラストマー−シリコーンヒドロゲルハイブリッドコンタクトレンズ。
２．シリコーンヒドロゲル層が、少なくとも５μｍ、または少なくとも１０μｍの中心の厚さを有する、１に記載のコンタクトレンズ。
３．シリコーンヒドロゲル層が、約−５％または０％から約１０％、または１５％までの膨潤率（％）を有する、１または２に記載のコンタクトレンズ。
４．耐剥離性結合が、シリコーンエラストマー層に相互貫入するシリコーンヒドロゲル層のエラストマー膨潤性成分により形成される、１から３のいずれか１つに記載のコンタクトレンズ。
５．エラストマー膨潤性成分が、４までの親水性親油性バランス（ＨＬＢ）値、または１，２００ダルトン（Ｄａ）までの分子量、または４までのＨＬＢ値と１，２００Ｄａまでの分子量の両方を有する、４に記載のコンタクトレンズ。
６．耐剥離性結合が、エラストマー膨潤性成分により形成される相互貫入ポリマーネットワークを含む、４または５に記載のコンタクトレンズ。
７．耐剥離性結合が、シリコーンヒドロゲル層のビニル含有架橋剤とシリコーンエラストマー層との間の共有結合を含む、１から６のいずれか１つに記載のコンタクトレンズ。
８．ビニル含有架橋剤が、ジビニルシロキサンを含む、７に記載のコンタクトレンズ。
９．耐剥離性結合が、シリコーンヒドロゲル層に形成された対応する付属物またはチャネルとかみ合う既定の付属物またはチャネルをシリコーンエラストマー層の後方面上に含む、１から３のいずれか１つに記載のコンタクトレンズ。
１０．耐剥離性結合がプラズマ結合を含む、１から３のいずれか１つに記載のコンタクトレンズ。
１１．シリコーンヒドロゲル層がシリコーンエラストマー層の周辺に周囲スカートを形成する、１から１０のいずれか１つに記載のコンタクトレンズ。
１２．シリコーンエラストマー層がコンタクトレンズの前方表面を形成し、親水性表面を提供するように処理される、１から１２のいずれか１つに記載のコンタクトレンズ。
１３．シリコーンエラストマー層が、プラズマまたは親水性コーティングで処理される、１から１２のいずれか１つに記載のコンタクトレンズ。
１４．シリコーンエラストマー層に埋め込まれた、またはシリコーンエラストマー層の面に接着された物体をさらに含む、１から１３のいずれか１つに記載のコンタクトレンズ。
１５．物体が可変焦点レンズまたは電子部品である、１４に記載のコンタクトレンズ。
１６．標準的プッシュアップ試験を使用したスリットランプ評価により決定された場合、少なくとも１、２、４または５ｍｍだけプッシュアップすることができ、少なくとも０．１ｍｍ／ｓ、０．２ｍｍ／ｓ、または０．４ｍｍ／ｓから約２ｍｍ／ｓ、または３ｍｍ／ｓまたは４ｍｍ／ｓまでのプッシュアップ速度リカバリー速度を有する、１から１５のいずれか１つに記載のコンタクトレンズ。
１７．シリコーンエラストマー−シリコーンヒドロゲルハイブリッドコンタクトレンズを製造する方法であって、第１の金型組立品内で第１の硬化性組成物をキャストモールディングすることによって、シリコーンエラストマー−シリコーンヒドロゲルハイブリッドコンタクトレンズの第１の層を形成するステップであって、第１の金型組立品が、第１の層の前方面を画定する第１の金型部材と、第１の層の後方面を画定する第２の金型部材とを含むステップと、第１の金型組立品を分解することによって、第１および第２の金型部材のうちの１つのみに接着された第１の層を得るステップと、第２の金型組立品内の第２の硬化性組成物をキャストモールディングすることによって、シリコーンエラストマー−シリコーンヒドロゲルハイブリッドコンタクトレンズの第２の層を形成するステップであって、第２の金型組立品が、第１の層が接着している金型部材および第３の金型部材を含むステップと、第２の金型組立品を分解することによって、ｉ）前方面および後方面を含むシリコーンエラストマー層、ならびにｉｉ）シリコーンエラストマー層とシリコーンヒドロゲル層との間の耐剥離性結合によりシリコーンエラストマー層の後方面に接着されているシリコーンヒドロゲル層を含むシリコーンエラストマー−シリコーンヒドロゲルハイブリッドコンタクトレンズを得るステップと含む、方法。
１８．第１の層がシリコーンエラストマー層であり、耐剥離性結合がシリコーンエラストマー層に相互貫入するシリコーンヒドロゲル層のエラストマー膨潤性成分により形成される、１７に記載の方法。
１９．耐剥離性結合が、シリコーンヒドロゲル層に形成された対応する付属物またはチャネルとかみ合う既定の付属物またはチャネルをシリコーンエラストマー層の後方面上に含む、１７に記載の方法。
２０．シリコーンヒドロゲル層が、約−５％から約２０％まで、または約０％〜約１０％の正味膨潤を有する、１７から１９のいずれか１つに記載の方法。
【図１Ａ】
2019515327.tif 000016
【図１Ｂ】
2019515327.tif 000017
【図２】
2019515327.tif 000018
【図３】
2019515327.tif 000019
【図４】
2019515327.tif 000020
【図５】
2019515327.tif 000021
【図６】
2019515327.tif 000022
【図７】
2019515327.tif 000023
【図８】
2019515327.tif 000024
【図９】
2019515327.tif 000025
【図１０】
2019515327.tif 000026
【図１１】
2019515327.tif 000027
【手続補正書】
【提出日】平成30年12月17日(2018.12.17)
【手続補正１】
【補正対象書類名】特許請求の範囲
【補正対象項目名】全文
【補正方法】変更
【補正の内容】
【特許請求の範囲】
【請求項１】
ａ）前方面および後方面を含むシリコーンエラストマー層と、
ｂ）シリコーンエラストマー層の後方面に接着されるシリコーンヒドロゲル層と、
を含むシリコーンエラストマー−シリコーンヒドロゲルハイブリッドコンタクトレンズであって、
耐剥離性結合がシリコーンエラストマー層とシリコーンヒドロゲル層との間に存在し、シリコーンヒドロゲル層が、約−５％から１０％未満の膨潤率（％）を有する、シリコーンエラストマー−シリコーンヒドロゲルハイブリッドコンタクトレンズ。
【請求項２】
シリコーンヒドロゲル層が、少なくとも５μｍの中心の厚さを有する、請求項１に記載のコンタクトレンズ。
【請求項３】
シリコーンヒドロゲル層が、少なくとも１０μｍの中心の厚さを有する、請求項１に記載のコンタクトレンズ。
【請求項４】
シリコーンヒドロゲル層が、約−１％から約５％までの膨潤率（％）を有する、請求項１から３のいずれかに記載のコンタクトレンズ。
【請求項５】
シリコーンヒドロゲル層が、シリコーンエラストマーの１１．５ｍｍ×１００μｍディスクを、エラストマー膨潤性モノマーに２４時間２０〜２５℃で沈め、かつ前記ディスクの直径において少なくとも５％の増加を測定することによって決定された場合、少なくとも５％までシリコーンエラストマーを膨潤させることが可能なエラストマー膨潤性モノマーを含む重合性組成物を硬化することにより形成され、耐剥離性結合が、エラストマー膨潤性モノマーにより形成される、請求項１から４のいずれかに記載のコンタクトレンズ。
【請求項６】
エラストマー膨潤性モノマーが、４までの親水性親油性バランス（ＨＬＢ）値、または１，２００ダルトン（Ｄａ）までの分子量、または４までのＨＬＢ値と１，２００Ｄａまでの分子量の両方を有する、請求項５に記載のコンタクトレンズ。
【請求項７】
耐剥離性結合が、エラストマー膨潤性モノマーにより形成される相互貫入ポリマーネットワークを含む、請求項５または請求項６に記載のコンタクトレンズ。
【請求項８】
耐剥離性結合が、シリコーンヒドロゲル層のビニル含有架橋剤とシリコーンエラストマー層との間の共有結合を含む、請求項１から７のいずれかに記載のコンタクトレンズ。
【請求項９】
ビニル含有架橋剤が、ジビニルシロキサンを含む、請求項８に記載のコンタクトレンズ。
【請求項１０】
耐剥離性結合が、シリコーンヒドロゲル層内に形成された対応する付属物またはチャネルとかみ合う既定の付属物またはチャネルをシリコーンエラストマー層の後方面上に含む、請求項１に記載のコンタクトレンズ。
【請求項１１】
耐剥離性結合が、プラズマ結合を含む、請求項１に記載のコンタクトレンズ。
【請求項１２】
シリコーンヒドロゲル層が、シリコーンエラストマー層の周辺で周囲スカートを形成する、請求項１から１１のいずれかに記載のコンタクトレンズ。
【請求項１３】
シリコーンエラストマー層が、コンタクトレンズの前方表面を形成し、親水性表面を提供するように処理される、請求項１から１２のいずれかに記載のコンタクトレンズ。
【請求項１４】
シリコーンエラストマー層が、プラズマまたは親水性コーティングで処理される、請求項１３に記載のコンタクトレンズ。
【請求項１５】
シリコーンエラストマー層内に埋め込まれた、またはシリコーンエラストマー層の面に接着された物体をさらに含む、請求項１から１４のいずれかに記載のコンタクトレンズ。
【請求項１６】
物体が可変焦点レンズである、請求項１５に記載のコンタクトレンズ。
【請求項１７】
物体が電子部品である、請求項１５に記載のコンタクトレンズ。
【請求項１８】
プッシュアップ試験を使用してスリットランプ評価により決定された場合、少なくとも２ｍｍプッシュアップすることができ、少なくとも０．２ｍｍ／ｓのプッシュアップ速度リカバリー速度を有する、請求項１に記載のコンタクトレンズ。
【請求項１９】
シリコーンエラストマー−シリコーンヒドロゲルハイブリッドコンタクトレンズを製造する方法であって、
ａ）第１の硬化性組成物を第１の金型組立品内でキャストモールディングすることによって、シリコーンエラストマー−シリコーンヒドロゲルハイブリッドコンタクトレンズの第１の層を形成するステップであって、第１の金型組立品が、第１の層の前方面を画定する第１の金型部材および第１の層の後方面を画定する第２の金型部材を含むステップと、
ｂ）第１の金型組立品を分解することによって、第１および第２の金型部材のうちの１つのみに接着される第１の層を得るステップと、
ｃ）第２の硬化性組成物を第２の金型組立品内でキャストモールディングすることによって、シリコーンエラストマー−シリコーンヒドロゲルハイブリッドコンタクトレンズの第２の層を形成するステップであって、第２の金型組立品が、第１の層が接着している金型部材および第３の金型部材を含むステップと、
ｄ）第２の金型組立品を分解することによって、ｉ）前方面および後方面を含むシリコーンエラストマー層、ｉｉ）シリコーンエラストマー層とシリコーンヒドロゲル層との間の耐剥離性結合により、シリコーンエラストマー層の後方面に接着されるシリコーンヒドロゲル層を含むシリコーンエラストマー−シリコーンヒドロゲルハイブリッドコンタクトレンズを得るステップと
を含み、ここで前記シリコーンヒドロゲル層が、約−５％から１０％未満の膨潤率（％）を有する、方法。
【請求項２０】
第１の層がシリコーンエラストマー層であり、耐剥離性結合が、シリコーンエラストマー層に相互貫入するシリコーンヒドロゲル層のエラストマー膨潤性モノマーにより形成される、請求項１９に記載の方法。
【請求項２１】
耐剥離性結合が、シリコーンヒドロゲル層に形成された対応する付属物またはチャネルとかみ合う既定の付属物またはチャネルをシリコーンエラストマー層の後方面上に含む、請求項１９に記載の方法。
【請求項２２】
シリコーンヒドロゲル層が、約−５％から約２０％までの正味膨潤を有する、請求項１９から２１のいずれか１項に記載の方法。
【手続補正２】
【補正対象書類名】明細書
【補正対象項目名】００５３
【補正方法】変更
【補正の内容】
【００５３】
本発明は、任意の順序および／または任意の組合せで、以下の態様／実施形態／特色を含む：
１．前方面および後方面を含むシリコーンエラストマー層と、シリコーンエラストマー層の後方面に接着されたシリコーンヒドロゲル層とを含むシリコーンエラストマー−シリコーンヒドロゲルハイブリッドコンタクトレンズであって、耐剥離性結合が、シリコーンエラストマー層とシリコーンヒドロゲル層との間で存在し、シリコーンヒドロゲル層が約−５％から約２０％までの膨潤率（％）を有する、シリコーンエラストマー−シリコーンヒドロゲルハイブリッドコンタクトレンズ。
２．シリコーンヒドロゲル層が、少なくとも５μｍ、または少なくとも１０μｍの中心の厚さを有する、１に記載のコンタクトレンズ。
３．シリコーンヒドロゲル層が、約−５％または０％から約１０％、または１５％までの膨潤率（％）を有する、１または２に記載のコンタクトレンズ。
４．耐剥離性結合が、シリコーンエラストマー層に相互貫入するシリコーンヒドロゲル層のエラストマー膨潤性成分により形成される、１から３のいずれか１つに記載のコンタクトレンズ。
５．エラストマー膨潤性成分が、４までの親水性親油性バランス（ＨＬＢ）値、または１，２００ダルトン（Ｄａ）までの分子量、または４までのＨＬＢ値と１，２００Ｄａまでの分子量の両方を有する、４に記載のコンタクトレンズ。
６．耐剥離性結合が、エラストマー膨潤性成分により形成される相互貫入ポリマーネットワークを含む、４または５に記載のコンタクトレンズ。
７．耐剥離性結合が、シリコーンヒドロゲル層のビニル含有架橋剤とシリコーンエラストマー層との間の共有結合を含む、１から６のいずれか１つに記載のコンタクトレンズ。
８．ビニル含有架橋剤が、ジビニルシロキサンを含む、７に記載のコンタクトレンズ。
９．耐剥離性結合が、シリコーンヒドロゲル層に形成された対応する付属物またはチャネルとかみ合う既定の付属物またはチャネルをシリコーンエラストマー層の後方面上に含む、１から３のいずれか１つに記載のコンタクトレンズ。
１０．耐剥離性結合がプラズマ結合を含む、１から３のいずれか１つに記載のコンタクトレンズ。
１１．シリコーンヒドロゲル層がシリコーンエラストマー層の周辺に周囲スカートを形成する、１から１０のいずれか１つに記載のコンタクトレンズ。
１２．シリコーンエラストマー層がコンタクトレンズの前方表面を形成し、親水性表面を提供するように処理される、１から１２のいずれか１つに記載のコンタクトレンズ。
１３．シリコーンエラストマー層が、プラズマまたは親水性コーティングで処理される、１から１２のいずれか１つに記載のコンタクトレンズ。
１４．シリコーンエラストマー層に埋め込まれた、またはシリコーンエラストマー層の面に接着された物体をさらに含む、１から１３のいずれか１つに記載のコンタクトレンズ。
１５．物体が可変焦点レンズまたは電子部品である、１４に記載のコンタクトレンズ。
１６．標準的プッシュアップ試験を使用したスリットランプ評価により決定された場合、少なくとも１、２、４または５ｍｍだけプッシュアップすることができ、少なくとも０．１ｍｍ／ｓ、０．２ｍｍ／ｓ、または０．４ｍｍ／ｓから約２ｍｍ／ｓ、または３ｍｍ／ｓまたは４ｍｍ／ｓまでのプッシュアップ速度リカバリー速度を有する、１から１５のいずれか１つに記載のコンタクトレンズ。
１７．シリコーンエラストマー−シリコーンヒドロゲルハイブリッドコンタクトレンズを製造する方法であって、第１の金型組立品内で第１の硬化性組成物をキャストモールディングすることによって、シリコーンエラストマー−シリコーンヒドロゲルハイブリッドコンタクトレンズの第１の層を形成するステップであって、第１の金型組立品が、第１の層の前方面を画定する第１の金型部材と、第１の層の後方面を画定する第２の金型部材とを含むステップと、第１の金型組立品を分解することによって、第１および第２の金型部材のうちの１つのみに接着された第１の層を得るステップと、第２の金型組立品内の第２の硬化性組成物をキャストモールディングすることによって、シリコーンエラストマー−シリコーンヒドロゲルハイブリッドコンタクトレンズの第２の層を形成するステップであって、第２の金型組立品が、第１の層が接着している金型部材および第３の金型部材を含むステップと、第２の金型組立品を分解することによって、ｉ）前方面および後方面を含むシリコーンエラストマー層、ならびにｉｉ）シリコーンエラストマー層とシリコーンヒドロゲル層との間の耐剥離性結合によりシリコーンエラストマー層の後方面に接着されているシリコーンヒドロゲル層を含むシリコーンエラストマー−シリコーンヒドロゲルハイブリッドコンタクトレンズを得るステップと含む、方法。
１８．第１の層がシリコーンエラストマー層であり、耐剥離性結合がシリコーンエラストマー層に相互貫入するシリコーンヒドロゲル層のエラストマー膨潤性成分により形成される、１７に記載の方法。
１９．耐剥離性結合が、シリコーンヒドロゲル層に形成された対応する付属物またはチャネルとかみ合う既定の付属物またはチャネルをシリコーンエラストマー層の後方面上に含む、１７に記載の方法。
２０．シリコーンヒドロゲル層が、約−５％から約２０％まで、または約０％〜約１０％の正味膨潤を有する、１７から１９のいずれか１つに記載の方法。
本発明のまた別の態様は、以下のとおりであってもよい。
〔１〕ａ）前方面および後方面を含むシリコーンエラストマー層と、
ｂ）シリコーンエラストマー層の後方面に接着されるシリコーンヒドロゲル層と、
を含むシリコーンエラストマー−シリコーンヒドロゲルハイブリッドコンタクトレンズであって、
耐剥離性結合がシリコーンエラストマー層とシリコーンヒドロゲル層との間に存在し、シリコーンヒドロゲル層のシリコーンヒドロゲルが、約−５％から約２０％までの膨潤率（％）を有する、シリコーンエラストマー−シリコーンヒドロゲルハイブリッドコンタクトレンズ。
〔２〕シリコーンヒドロゲル層が、少なくとも５μｍの中心の厚さを有する、前記〔１〕に記載のコンタクトレンズ。
〔３〕シリコーンヒドロゲル層が、少なくとも１０μｍの中心の厚さを有する、前記〔１〕に記載のコンタクトレンズ。
〔４〕シリコーンヒドロゲル層のシリコーンヒドロゲルが、約−５％から約１５％までの膨潤率（％）を有する、前記〔１〕から〔３〕のいずれかに記載のコンタクトレンズ。
〔５〕耐剥離性結合が、シリコーンエラストマー層に相互貫入するシリコーンヒドロゲル層のエラストマー膨潤性成分により形成される、前記〔１〕から〔４〕のいずれかに記載のコンタクトレンズ。
〔６〕エラストマー膨潤性成分が、４までの親水性親油性バランス（ＨＬＢ）値、または１，２００ダルトン（Ｄａ）までの分子量、または４までのＨＬＢ値と１，２００Ｄａまでの分子量の両方を有する、前記〔５〕に記載のコンタクトレンズ。
〔７〕耐剥離性結合が、エラストマー膨潤性成分により形成される相互貫入ポリマーネットワークを含む、前記〔５〕または前記〔６〕に記載のコンタクトレンズ。
〔８〕耐剥離性結合が、シリコーンヒドロゲル層のビニル含有架橋剤とシリコーンエラストマー層との間の共有結合を含む、前記〔１〕から〔７〕のいずれかに記載のコンタクトレンズ。
〔９〕ビニル含有架橋剤が、ジビニルシロキサンを含む、前記〔８〕に記載のコンタクトレンズ。
〔１０〕耐剥離性結合が、シリコーンヒドロゲル層内に形成された対応する付属物またはチャネルとかみ合う既定の付属物またはチャネルをシリコーンエラストマー層の後方面上に含む、前記〔１〕に記載のコンタクトレンズ。
〔１１〕耐剥離性結合が、プラズマ結合を含む、前記〔１〕に記載のコンタクトレンズ。
〔１２〕シリコーンヒドロゲル層が、シリコーンエラストマー層の周辺で周囲スカートを形成する、前記〔１〕から〔１１〕のいずれかに記載のコンタクトレンズ。
〔１３〕シリコーンエラストマー層が、コンタクトレンズの前方表面を形成し、親水性表面を提供するように処理される、前記〔１〕から〔１２〕のいずれかに記載のコンタクトレンズ。
〔１４〕シリコーンエラストマー層が、プラズマまたは親水性コーティングで処理される、前記〔１３〕に記載のコンタクトレンズ。
〔１５〕シリコーンエラストマー層内に埋め込まれた、またはシリコーンエラストマー層の面に接着された物体をさらに含む、前記〔１〕から〔１４〕のいずれかに記載のコンタクトレンズ。
〔１６〕物体が可変焦点レンズである、前記〔１５〕に記載のコンタクトレンズ。
〔１７〕物体が電子部品である、前記〔１５〕に記載のコンタクトレンズ。
〔１８〕標準的プッシュアップ試験を使用してスリットランプ評価により決定された場合、少なくとも２ｍｍプッシュアップすることができ、少なくとも０．２ｍｍ／ｓのプッシュアップ速度リカバリー速度を有する、前記〔１〕に記載のコンタクトレンズ。
〔１９〕シリコーンエラストマー−シリコーンヒドロゲルハイブリッドコンタクトレンズを製造する方法であって、
ａ）第１の硬化性組成物を第１の金型組立品内でキャストモールディングすることによって、シリコーンエラストマー−シリコーンヒドロゲルハイブリッドコンタクトレンズの第１の層を形成するステップであって、第１の金型組立品が、第１の層の前方面を画定する第１の金型部材および第１の層の後方面を画定する第２の金型部材を含むステップと、
ｂ）第１の金型組立品を分解することによって、第１および第２の金型部材のうちの１つのみに接着される第１の層を得るステップと、
ｃ）第２の金型組立品内で第２の硬化性組成物をキャストモールディングすることによって、シリコーンエラストマー−シリコーンヒドロゲルハイブリッドコンタクトレンズの第２の層を形成するステップであって、第２の金型組立品が、第１の層が接着している金型部材および第３の金型部材を含むステップと、
ｄ）第２の金型組立品を分解することによって、ｉ）前方面および後方面を含むシリコーンエラストマー層、ｉｉ）シリコーンエラストマー層とシリコーンヒドロゲル層との間の耐剥離性結合により、シリコーンエラストマー層の後方面に接着されるシリコーンヒドロゲル層を含むシリコーンエラストマー−シリコーンヒドロゲルハイブリッドコンタクトレンズを得るステップと
を含む、方法。
〔２０〕第１の層がシリコーンエラストマー層であり、耐剥離性結合が、シリコーンエラストマー層に相互貫入するシリコーンヒドロゲル層のエラストマー膨潤性成分により形成される、前記〔１９〕に記載の方法。
〔２１〕耐剥離性結合が、シリコーンヒドロゲル層に形成された対応する付属物またはチャネルとかみ合う既定の付属物またはチャネルをシリコーンエラストマー層の後方面上に含む、前記〔１９〕に記載の方法。
〔２２〕シリコーンヒドロゲル層のシリコーンヒドロゲルが、約−５％から約２０％までの正味膨潤を有する、前記〔１９〕から〔２１〕のいずれか１項に記載の方法。
【国際調査報告】
2019515327.tif 000028
2019515327.tif 000029
2019515327.tif 000030